(57)【要約】【課題】粘着テープを巻き戻したテープ部分の幅方向両端縁の少なくとも一端縁の表面粗さ、特に最大高さを変えることにより、同じ材質のテープであっても、異なる手切れ性を備える粘着テープ及びその製造方法を提供する。【解決手段】粘着テープであって、該粘着テープを巻き戻したテープ部分の幅方向両端縁の少なくとも一端縁が、２μｍ以上の最大高さＲｚを有する、手切れ性に優れた粘着テープ。【選択図】図１
2014173029.tif 000002
【特許請求の範囲】
【請求項１】
粘着テープであって、該粘着テープを巻き戻したテープ部分の幅方向両端縁の少なくとも一端縁が、２μｍ以上の最大高さＲｚを有する、手切れ性に優れた粘着テープ。
【請求項２】
前記最大高さＲｚが、３．５μｍ以上である、請求項１記載の粘着テープ。
【請求項３】
前記最大高さＲｚが、２０μｍ以下である、請求項１又は２記載の粘着テープ。
【請求項４】
最大高さＲｚは、前記テープ部分を長手方向に１．５倍引き伸ばした状態で、該粘着テープを巻き戻したテープ部分の幅方向両端縁の少なくとも一端縁が、１．４μｍ以上である、請求項１〜３のいずれか１項記載の粘着テープ。
【請求項５】
テープ長が１５０ｍｍ、テープ幅が１９ｍｍで、平均３９Ｎ以下の引張強度を有する、請求項１〜４のいずれか１項記載の粘着テープ。
【請求項６】
テープ長が１５０ｍｍ、テープ幅が１９ｍｍで、平均３５０％以下の伸び率を有する、請求項１〜５のいずれか１項に記載の粘着テープ。
【請求項７】
請求項１〜６のいずれか１項記載の粘着テープの製造方法であって、原反幅のテープを重ねて巻回してなるログロール又はジャンボロールを、固定刃を用いて所定幅に切断する工程を含む、前記粘着テープの製造方法。
【発明の詳細な説明】
【技術分野】
【０００１】
本発明は、支持体の片面又は両面に粘着剤を塗布し乾燥させた原反幅のテープを重ねて捲回したジャンボロール又はログロールを、所定幅に切断した粘着テープ、特に、ワイヤーハーネスを結束するために用いられる手切れ性に優れた結束テープおよびその製造方法に関する。
【背景技術】
【０００２】
粘着テープ、例えば結束テープは、通常、電線、ケーブル、コード及びワイヤーハーネス等を順次オーバーラップ巻きすることによって、これらを保護、固定若しくは結束するために又はこれらの端末部を処理するため等に用いられる。特に結束テープは、自動車内での結線配置を容易にするための、自動車用ワイヤーハーネスの結束のために好適に用いられる。
【０００３】
一般に、結束テープの使用時は、結束テープを巻き戻したテープ部分をカッター等の切断工具を使用することなく、必要な長さに手で千切って使用するため、結束テープは、長手方向に対して横断する方向（垂直あるいは斜め方向）に切断する際の切れ易さ、いわゆる手切れ性が優れていることが要求される。
【０００４】
手切れ性を向上させるための従来の方法は、特許文献１に記載のように、粘着テープの支持体や粘着剤の原料自体を変更することが一般的であり、また、同一素材の粘着テープにおいて異なる手切れ性を備える結束テープを提供する手段としては、特許文献２および３に記載のように、粘着テープを製造した後に更なる工程において、結束テープのテープ部分に所定間隔で溝、スリット等を設けて切断しやすくする方法が有用である。
【０００５】
しかしながら、特許文献１に記載のように粘着テープの支持体や粘着剤の原料自体を変更することは容易ではなく、また、特許文献２および３に記載のように粘着テープに溝等を設ける場合、手切れ性は改善されるものの、巻き付け時の引張力によっては、結束テープのテープ部分が意図せずに切断する傾向があるという問題があり、また、溝等を設けるための工程、装置及び設備が更に必要であるため、余計な手間や製造コストがかかってしまうという問題があった。
【先行技術文献】
【特許文献】
【０００６】
【特許文献１】特開平１１−２９３２０９号公報
【特許文献２】特開平９−３１６４０２号公報
【特許文献３】特許第２６９４８５４号公報
【発明の概要】
【発明が解決しようとする課題】
【０００７】
本発明の目的は、粘着テープを巻き戻したテープ部分の幅方向両端縁の少なくとも一端縁の表面粗さの適正化を図ることにより、同一素材のテープであっても、手切れ性に優れた粘着テープおよびその製造方法を提供することにある。
【課題を解決するための手段】
【０００８】
上記目的を達成するため、本発明の要旨構成は以下の通りである。
（１）粘着テープであって、該粘着テープを巻き戻したテープ部分の幅方向両端縁の少なくとも一端縁が、２μｍ以上の最大高さＲｚを有する、手切れ性に優れた粘着テープ。
（２）前記最大高さＲｚが、３．５μｍ以上である、（１）記載の粘着テープ。
（３）前記最大高さＲｚが、２０μｍ以下である、（１）又は（２）記載の粘着テープ。
（４）最大高さＲｚは、前記テープ部分を長手方向に１．５倍引き伸ばした状態で、該粘着テープを巻き戻したテープ部分の幅方向両端縁の少なくとも一端縁が、１．４μｍ以上である、（１）〜（３）のいずれか１項記載の粘着テープ。
（５）テープ長が１５０ｍｍ、テープ幅が１９ｍｍで、平均３９Ｎ以下の引張強度を有する、（１）〜（４）のいずれか１項記載の粘着テープ。
（６）テープ長が１５０ｍｍ、テープ幅が１９ｍｍで、平均３５０％以下の伸び率を有する、（１）〜（５）のいずれか１項に記載の粘着テープ。
（７）（１）〜（６）のいずれか１項記載の粘着テープの製造方法であって、原反幅のテープを重ねて巻回してなるログロール又はジャンボロールを、固定刃を用いて所定幅に切断する工程を含む、前記粘着テープの製造方法。
【発明の効果】
【０００９】
本発明によれば、粘着テープを巻き戻したテープ部分の幅方向両端縁の少なくとも一端縁が特定の表面粗さ、特に、特定の最大高さＲｚを有することにより、同一素材のテープであっても、手切れ性に優れた粘着テープを提供することが可能になった。本発明の粘着テープは、伸びが適切で、切断時の引張強度が低く、しかも、容易に手で千切ることができる。
【００１０】
また、本発明は、特定の表面粗さを実現するための切断手段及び切断条件を用いて、ログロール又はジャンボロールを所定幅に切断して粘着テープを製造する工程を採用することにより、支持体や粘着剤の原料を変更することなく、また、スリットを設けるためのさらなる工程や装置及び設備を必要とすることなく、簡単な工程で、柔軟性があり、巻き付けやすく、かつ、作業性が良い粘着テープを製造する方法を提供することができる。
【００１１】
さらに、本発明は、特定の表面粗さを実現する他の方法としては、所定の幅に切断した粘着テープの端面を、サンドブラスト、研磨剤及び研磨シート、刃物等で所定の表面粗さに加工する方法や、多数の微細な貫通孔及び１０〜９０％の深さの未貫通孔を基材フィルム全面および粘着加工後粘着テープ全面に施し、所定の幅に切断した粘着テープの端面を所定の表面粗さに調整することによって、手切れ性及び作業性の良い粘着テープの提供を行うことも可能である。
【図面の簡単な説明】
【００１２】
【図１】図１は、ログロールをそれぞれ丸刃、剣バイト、平バイトを用いて切断したときの粘着テープの側面を、レーザー系と共焦点光学系を兼ね備えた顕微鏡で観察したときの写真（倍率：２００倍）である。
【図２】図２は、ログロールを切断するのに用いる平バイトを有する切断装置の要部を示す概略平面図である。
【図３】図３は、引張り試験に用いる試験片の説明図である。
【発明を実施するための形態】
【００１３】
次に、本発明の実施形態について以下に説明する。
【００１４】
本発明に従う粘着テープは、支持体の片面又は両面に粘着剤等を塗工し乾燥させた原反幅のテープを巻心に重ねて巻き取ったログロール又はジャンボロールを、所定幅に切断した粘着テープであって、特に、結束のために用いるのに適した結束テープである。
【００１５】
本発明は、粘着テープのテープ部分の幅方向端縁の適正化により手切れ性を改善したものである。
【００１６】
本発明の粘着テープは、粘着テープを巻き戻したテープ部分の幅方向両端縁の少なくとも一端縁の最大高さＲｚが、２μｍ以上、好ましくは、３．５μｍ以上である。最大高さＲｚが２μｍを下回ると手切れ性が低下するからである。また、最大高さＲｚの上限値は、２０μｍとするのが好ましく、より好ましくは１４．１μｍである。最大高さＲｚが２０μｍより大きくなると、粘着テープを巻き戻す際又はワイヤーハーネス等に巻き付ける際にテープが不本意に切れてしまうおそれがあり、加えて、作業性も悪化する傾向があるからである。なお、最大高さＲｚの測定は、ＪＩＳ  Ｂ  ０６０１：２００１の規格に従い、オリンパス製の光学測定装置（型番：ＯＬＳ３５００）を用いて行った。
【００１７】
また、本発明の粘着テープは、粘着テープを長手方向に１．５倍引き伸ばした状態での、幅方向両端縁の少なくとも一端縁の最大高さＲｚが、１．４μｍ以上であるのが好ましく、より好ましくは、５μｍ以上である。最大高さＲｚが１．４μｍを下回ると手切れ性が低下するからである。また、最大高さＲｚの上限値は、８μｍであることが好ましく、より好ましくは７μｍである。最大高さＲｚが８μｍより大きくなると、粘着テープをワイヤーハーネス等に巻き付ける際にテープ部分が不本意に切れてしまうおそれがあり、加えて作業性も悪化する傾向があるからである。
【００１８】
また、本発明の粘着テープは、粘着テープの両端面（両側面）のうち、少なくとも片面の最大高さＲｚが、３．５μｍ以上であるのが好ましく、より好ましくは、１０μｍ以上である。最大高さＲｚが３．５μｍを下回ると手切れ性が低下するからである。また、最大高さＲｚの上限値は、１５μｍであることが好ましく、より好ましくは１４．７μｍである。最大高さＲｚが１５μｍより大きくなると、粘着テープを巻き戻す際又は粘着テープをワイヤーハーネス等に巻き付ける際にテープ部分が不本意に切れてしまうおそれがあり、加えて作業性も悪化する傾向があるからである。
【００１９】
また、本発明の粘着テープは、引張強度が、テープ長が１５０ｍｍ、テープ幅が１９ｍｍで、平均３９Ｎ以下であることが好ましく、より好ましくは、３７Ｎ以下である。引張強度が３９Ｎを超えると、手切れ性が悪くなり作業性が低下する傾向があるからである。なお、引張強度の上限値は、テープの巻き付け時の張力を考慮して３０Ｎ以上とすることが好ましい。
【００２０】
また、本発明の粘着テープは、伸び率が、テープ長が１５０ｍｍ、テープ幅が１９ｍｍで、平均３５０％以下であることが好ましく、より好ましくは３００％以下である。伸び率が３５０％を超えると、テープ部分が小さな引張り力でも伸びやすくなって、粘着テープの巻き付け作業性が却って低下する場合があり、また、手切れ性も悪化して作業性が低下する傾向があるからである。
【００２１】
本発明の粘着テープは、作業効率の向上のために必要な巻き付け易さと優れた手切れ性を有する点で、ヤング率が、平均３９ＭＰａ以下であることが好ましく、より好ましくは３０〜３８ＭＰａである。
【００２２】
本発明の粘着テープの支持体及び粘着剤の種類は、特に限定されないが、適度な柔軟性と伸長性を有し、難燃性、機械的強度、耐熱変形性、電気絶縁性、成型加工性、防水性、滑らかさ、捲回作業性等に優れ、比較的安価であるＰＶＣ（ポリ塩化ビニル）などのハロゲン化ビニル樹脂を原料とするテープ支持体の片面に粘着剤を塗工されたものが好ましい。
【００２３】
粘着テープのテープ部分の厚みは、粘着テープの用途によっても異なるが、特に制限されず、例えば２５〜３００μｍ、好ましくは５０〜３００μｍである。
なお、テープ支持体又は粘着剤は、単層の形態を有していてもよく、又、複層の形態を有していてもよい。
【００２４】
次に、本発明に従う粘着テープの製造方法の一例を以下に示す。
図２は、本発明の粘着テープを製造するのに用いる切断装置の要部を示す平面図である。図２に示す切断装置は、チャック１２と鉄芯１４と輪切りカッター１６とで主に構成されている。チャック１２とは、ログロール又はジャンボロール１１の片側を固定して巻き戻し方向又は巻き戻しと逆方向にログロール又はジャンボロールを回転させる部材である。鉄芯１４とは、ログロール又はジャンボロール１１の巻心１３に貫通させて回転軸となる部材である。輪切りカッター１６とは、ログロール又はジャンボロールロールの粘着面の裏側である背面１５の任意の幅の位置に、チャックとは逆側から接触させて巻心まで順次に輪切りに切断する切断部材である。そして、上記切断装置を用いて、原反幅のテープを重ねて巻回してなるログロール又はジャンボロールを所定幅に切断して、前記粘着テープ１７を製造する。
【００２５】
輪切りカッターは、前記表面粗さを実現できる条件であれば、剣バイト若しくは平バイトなどの固定刃、又は、丸刃などの回転刃など、いかなる輪切りカッターでも使用できる。一般に、丸刃は、剣バイト及び平バイトよりも切れ味が優れており、前記表面粗さ、引っ張り強度又は伸び率を実現するためには、固定刃を使用することが好ましく、平バイトが特に好ましい。
【００２６】
また、ログロール若しくはジャンボロールの切断は、前記輪切りカッターを有する旋盤又はスリッター装置など、前記表面粗さを実現できる切断手段であれば、いかなる装置でも使用できる。前記表面粗さ、引っ張り強度又は伸び率を実現するために、好ましくは前記輪切りカッターを有する旋盤が用いられる。なお、スリッター装置とは、ログロール若しくはジャンボロールを巻き戻した原反幅のテープ部分を任意の幅に連続して切断し、切断した所定幅の粘着テープ部分を連続して再び巻き取り粘着テープとする切断装置である。
【実施例】
【００２７】
ＰＶＣ支持体に粘着剤を塗布し乾燥させた原反幅のテープを重ね巻きしたログロールを、平バイト、剣バイト又は丸刃を用いて幅約１９ｍｍに切断して粘着テープを作製した。該粘着テープを用いて、下記実施例１〜３において、表面粗さの測定、引張試験及び手切れ性の評価を行い、参考のため、図１に、平バイト、剣バイト又は丸刃で切断したときの代表的な粘着テープの状態写真の例を示す。
【００２８】
（評価方法）
１．テープ部分の端縁および粘着テープの側面における表面粗さの測定
表面粗さの測定は、ＪＩＳ  Ｂ  ０６０１−２００１の規格に従い、非接触式レーザー光反射方式のオリンパス製光学測定装置（型番：ＯＬＳ３５００）を用いて行った。測定手順は、まず、巻き戻していないワイヤーハーネスの側面（切断面）を観察する。次に、１周目（約２５０ｍｍ)と５周(約１２５０ｍｍ)巻き戻したテープ部分の２種類を準備とした。それぞれのテープ部分に対し、上記顕微鏡にて、引っ張りなしのテープ部分の背面（左右端縁）と、１．５倍に引っ張ったテープ部分の背面（左右端縁）を観察した。そして、上記顕微鏡に付帯されている解析ソフトを用いて、表面粗さ（最大高さＲｚ）を算出した。平バイト、剣バイトを用いてそれぞれ切断したときの表面粗さ（最大高さＲｚ）の測定結果を表１に示す。比較のため、丸刃を用いて切断したときの表面粗さ（最大高さＲｚ）も測定したので、その測定結果も併せて表１に示す。
【００２９】
【表１】
2014173029.tif 000003
【００３０】
表１の測定結果から、平バイト又は剣バイトを用いて切断した粘着テープは、丸刃を用いて切断した粘着テープに比べて、テープ部分の幅方向両端縁と粘着テープの両側面との両方において、最大高さＲｚが大きくできることがわかる。
【００３１】
２．引張試験
引張り試験は、ＪＩＳ  Ｃ  ２１０７：２０１１に規定される電気絶縁用粘着テープ試験方法に従って引張り試験を行った。丸刃、平バイト、剣バイトを用いてそれぞれ切断した３種類の粘着テープを５００ｍｍ以上巻き戻した後、さらに巻き戻して、長さ１５０ｍｍの試験片を各々５つ作製した。図３に示すように、前記１５個の試験片２１をゴム製のつかみ具２２を用いて、引張速度：１０００ｍｍ／分、つかみ具間距離：１０ｍｍ、ロードセル：５００Ｎの条件下で引張試験を行った。応力−歪み（Ｓ−Ｓ）波形（測定チャート）から、引張強度（Ｎ）および破断直前の平均伸び（％）を読み取り、また、Ｓ−Ｓ波形からヤング率を算出した。これらの結果を平均値として、表２に示した。
【００３２】
【表２】
2014173029.tif 000004
【００３３】
表２の結果から、平バイト又は剣バイトの固定刃を用いて切断した粘着テープは、丸刃を用いて切断した粘着テープに比べて、引張強度および伸び率が小さいことがわかる。
【００３４】
３．手切れ性
粘着テープを巻き戻し、テープ部分の片末端を固定した状態で該テープ部分を長手方向に引っ張って、瞬間的に実際に手で千切った時の切断容易性を作業者のフィーリングにより評価した。容易に手でちぎれるものを「◎」、問題なく手でちぎれるものを「○」と判定し、ややちぎり難いものを「△」と判定した。
【００３５】
【表３】
2014173029.tif 000005
【００３６】
図１は、同素材のログロールを丸刃、剣バイト、平バイトを用いて切断したロール状の粘着テープ側面の状態を表す拡大写真である。図面の白い層は、粘着剤層であり、黒い層は支持体層である。図１から丸刃で切断した粘着テープの側面が、剣バイト及び平バイトで切断した粘着テープの側面と比較して、粘着剤層の存在割合が大きいことが認められ、これから、丸刃で切断した粘着テープの方が粘着層に負荷がかからず、粘着剤が側面からはみ出ることなくきれいに切断されていること、言い換えれば、小さな表面粗さをもつことが理解できる。
【産業上の利用可能性】
【００３７】
本発明の粘着テープは、電線、ケーブル、コード及びワイヤーハーネス等の端末部の処理、又は、これらの固定若しくは結束等のために用いられる。特に、自動車のワイヤーハーネスの結束テープとして好適である。
【符号の説明】
【００３８】
１  粘着テープ側面
２  粘着剤層
３  支持体層
１１  ログロール又はジャンボロール
１２  チャック
１３  巻芯
１４  鉄芯
１５  ログロール又はジャンボロールロールの背面
１６  輪切りカッター
１７  粘着テープ
１８  刃物台
２１  試験片
２２  つかみ具
【図１】
2014173029.tif 000006
【図２】
2014173029.tif 000007
【図３】
2014173029.tif 000008